НИЗКОТЕМПЕРАТУРНЫЙ ПРИПОЙ С ВЫСОКОЙ УДАРНОЙ ВЯЗКОСТЬЮ

1. Сплав, предпочтительно бессвинцовый низкотемпературный припой, включающий:
от 35 до 59% по весу Bi;
от 0 до 1,0% по весу Ag;
от 0 до 1,0% по весу Au;
от 0 до 1,0% по весу Cr;
от 0 до 2,0% по весу In;
от 0 до 1,0% по весу P;
от 0 до 1,0% по весу Sb;
от 0 до 1,0% по весу Sc;
от 0 до 1,0% по весу Y;
от 0 до 1,0% по весу Zn;
от 0 до 1,0% по весу редкоземельных элементов;
один или более из:
от более 0 до 1,0% по весу Al;
от 0,01 до 1,0% по весу Ce;
от более 0 до 1,0% по весу Co;
от более 0 до 1,0% по весу Cu;
от 0,001 до 1,0% по весу Ge;
от более 0 до 1,0% по весу Mg;
от более 0 до 1,0% по весу Mn;
от 0,01 до 1,0% по весу Ni; и
от более 0 до 1,0% по весу Ti,
и остальное количество, составленное Sn, вместе с неизбежными загрязняющими примесями.
2. Сплав по п.1, включающий от 35 до 55% по весу Bi.
3. Сплав по п.1, включающий от 57 до 59% по весу Bi.
4. Сплав, включающий:
от 41 до 43% по весу Sn;
один или более из:
от 0 до 1,0% по весу Ag;
от 0 до 1,0% по весу Al;
от 0 до 1,0% по весу Au;
от 0 до 1,0% по весу Co;
от 0 до 1,0% по весу Cr;
от 0 до 1,0% по весу Cu;
от 0 до 2,0% по весу In;
от 0 до 1,0% по весу Mn;
от 0 до 1,0% по весу P;
от 0 до 1,0% по весу Sb;
от 0 до 1,0% по весу Sc;
от 0 до 1,0% по весу Ti,
от 0 до 1,0% по весу Y;
от 0 до 1,0% по весу Zn;
от 0 до 1,0% по весу редкоземельных элементов;
от 0,01 до 1,0% по весу Ce;
от 0,01 до 1,0% по весу Ni; и
от 0,001 до 1,0% по весу Ge;
и остальное количество, составленное Bi, вместе с неизбежными загрязняющими примесями.
5. Сплав, включающий:
от 41 до 43% по весу Sn;
от 0 до 1,0% по весу Ag;
один или более из:
от 0 до 1,0% по весу Al;
от 0 до 1,0% по весу Au;
от 0 до 1,0% по весу Co;
от 0 до 1,0% по весу Cr;
от 0 до 1,0% по весу Cu;
от 0 до 2,0% по весу In;
от 0 до 1,0% по весу Mn;
от 0 до 1,0% по весу P;
от 0 до 1,0% по весу Sb;
от 0 до 1,0% по весу Sc;
от 0 до 1,0% по весу Ti,
от 0 до 1,0% по весу Y;
от 0 до 1,0% по весу Zn;
от 0 до 1,0% по весу редкоземельных элементов;
от 0,01 до 1,0% по весу Ce;
от 0,01 до 1,0% по весу Ni; и
от 0,001 до 1,0% по весу Ge;
и остальное количество, составленное Bi, вместе с неизбежными загрязняющими примесями.
6. Сплав, включающий:
от 50 до 65% по весу Sn;
один или более из:
от 0 до 1,0% по весу Ag;
от 0 до 1,0% по весу Al;
от 0 до 1,0% по весу Au;
от 0 до 1,0% по весу Co;
от 0 до 1,0% по весу Cr;
от 0 до 1,0% по весу Cu;
от 0 до 2,0% по весу In;
от 0 до 1,0% по весу Mn;
от 0 до 1,0% по весу P;
от 0 до 1,0% по весу Sb;
от 0 до 1,0% по весу Sc;
от 0 до 1,0% по весу Ti,
от 0 до 1,0% по весу Y;
от 0 до 1,0% по весу Zn;
от 0 до 1,0% по весу редкоземельных элементов;
от 0,01 до 1,0% по весу Ce;
от 0,01 до 1,0% по весу Ni; и
от 0,001 до 1,0% по весу Ge;
и остальное количество, составленное Bi, вместе с неизбежными загрязняющими примесями.
7. Сплав, включающий:
от 50 до 65% по весу Sn;
от 0 до 1,0% по весу Ag;
один или более из:
от 0 до 1,0% по весу Al;
от 0 до 1,0% по весу Au;
от 0 до 1,0% по весу Co;
от 0 до 1,0% по весу Cr;
от 0 до 1,0% по весу Cu;
от 0 до 2,0% по весу In;
от 0 до 1,0% по весу Mn;
от 0 до 1,0% по весу P;
от 0 до 1,0% по весу Sb;
от 0 до 1,0% по весу Sc;
от 0 до 1,0% по весу Ti,
от 0 до 1,0% по весу Y;
от 0 до 1,0% по весу Zn;
от 0 до 1,0% по весу редкоземельных элементов;
от 0,01 до 1,0% по весу Ce;
от 0,01 до 1,0% по весу Ni; и
от 0,001 до 1,0% по весу Ge;
и остальное количество, составленное Bi, вместе с неизбежными загрязняющими примесями.
8. Сплав по любому из пп. 1-7, включающий от 0,01 до 0,5% по весу Се, предпочтительно от 0,05 до 0,1% по весу Се.
9. Сплав по любому из пп. 1-7, включающий от 0,01 до 0,5% по весу Ni, предпочтительно от 0,025 до 0,1% по весу Ni, более предпочтительно от 0,025 до 0,05% по весу Ni.
10. Сплав по любому из пп. 1-7, включающий от 0,001 до 0,1% по весу Ge, предпочтительно от 0,001 до 0,01% по весу Ge.
11. Сплав по любому из пп. 1-7, включающий от 0,01 до 0,8% по весу Ag, предпочтительно от 0,3 до 0,7% по весу Ag, более предпочтительно от 0,4 до 0,6% по весу Ag, еще более предпочтительно около 0,5% по весу Ag.
12. Сплав по любому из пп. 1-7, включающий:
от 0 до 0,7% по весу Al;
от 0 до 0,5% по весу Со;
от 0 до 0,5% по весу Cu;
от 0 до 1,5% по весу In;
от 0 до 0,5% по весу Mg;
от 0 до 0,2% по весу Mn;
от 0 до 0,01% по весу Р; и
от 0 до 0,1% по весу Ti.
13. Сплав по любому из пунктов 1-7, включающий:
от 0,003 до 0,5% по весу Со;
от 0,1 до 0,5% по весу Cu; и
от 0,2 до 1,0% по весу In.
14. Сплав по п.1, включающий:
от 57 до 59% по весу Bi;
от 0,1 до 0,3% по весу Cu;
один или более из:
от 0,02 до 0,04% по весу Со; и
от 0,02 до 0,04% по весу Ni,
и остальное количество, составленное Sn, вместе с неизбежными загрязняющими примесями.
15. Сплав по любому из пп. 1-7, причем сплав представляет собой низкотемпературный припой, предпочтительно бессвинцовый низкотемпературный припой.
16. Сплав по любому из пп. 1-7 в форме стержня, прутка, сплошной проволоки или проволоки с флюсовой сердцевиной, фольги или ленты, пленки, преформы или порошка, или пасты (порошок плюс флюсовая смесь), или шариков припоя для применения в соединениях с монтажом на основе матрицы шариковых выводов, или предварительно сформованного кусочка припоя, или луженого или отвержденного паяного соединения, или предварительно нанесенного на любой пригодный к пайке материал, такой как медная лента для вариантов применения в гибких фотогальванических элементах.
17. Сплав по любому из пп. 1-7, проявляющий величину поглощения энергии удара, по измерению с использованием испытания на удар по Шарпи, по меньшей мере на 5% выше, чем для соответствующего базового Sn-Bi-сплава, или, если сплав содержит Ag, соответствующего базового Sn-Bi-Ag-сплава.
18. Паяное соединение, включающее сплав по любому из предшествующих пунктов.
19. Применение сплава по любому из пп.1-17 в способе пайки.
20. Применение по п.19, в котором способ пайки выбирают из пайки волной припоя, пайки по технологии поверхностного монтажа (SMT), пайки с посадкой кристалла, пайки с термоинтерфейсом, пайки твердым припоем, лазерной пайки и пайки с радиочастотной (RF) индукцией, и ремонтной пайки.